СПОСОБ ИЗГОТОВЛЕНИЯ ПОЛУФАБРИКАТОВ ИЗ ДВУХФАЗНЫХ ТИТАНОВЫХ СПЛАВОВ

1. Способ изготовления полуфабрикатов из двухфазных титановых сплавов, включающий нагрев до температуры β-области, выдержку при этой температуре, многостадийную деформацию в процессе охлаждения до температуры α+β-области и окончательное охлаждение до комнатной температуры, отличающийся тем, что, с целью повышения механических характеристик, после выдержки дополнительно проводят охлаждение до температуры на 40-60°C выше температуры полиморфного превращения со скоростью 50-100°/мин, а деформацию осуществляют при охлаждении до температуры на 50-100°C ниже температуры полиморфного превращения.
2. Способ по п.1, отличающийся тем, что нагрев проводят до температуры на 120-160°C выше температуры полиморфного превращения со скоростью 5-8°/мин.
3. Способ по пп.1 и 2, отличающийся тем, что выдержку при температуре нагрева осуществляют в течение 1,5-2 ч.
4. Способ по пп.1-3, отличающийся тем, что деформацию на каждой стадии проводят со степенью 12-24%.
5. Способ по пп.1-4, отличающийся тем, что окончательное охлаждение проводят со скоростью 30-40°/мин.